(57)【特許請求の範囲】
【請求項１】
略Ｃ型断面糸と弾性繊維とで構成された複合糸であって、該Ｃ型断面糸の壁の平均厚みが０．２μｍ〜１５．０μｍであり、かつ略Ｃ型断面糸が弾性繊維に３００μｍ〜５０００μｍのループ高さＨａ、ＨｂおよびＨｃを満たす範囲で混繊又は合撚又はカバーリングされており、該弾性繊維が、該複合糸中に１〜７０質量％含まれることを特徴とする、複合糸。
ループ高さＨａ＝荷重せずそのままで測定したループ高さ（μｍ）
ループ高さＨｂ＝荷重０．５ｇで測定したループ高さ（μｍ）
ループ高さＨｃ＝荷重６ｇで測定したループ高さ（μｍ）
【請求項２】
略Ｃ型断面糸と弾性繊維とで構成された複合糸であって、該Ｃ型断面糸の壁の平均厚みが０．２μｍ〜１５．０μｍであり、かつ略Ｃ型断面糸が弾性繊維に３００μｍ〜５０００μｍのループ高さＨａ、ＨｂおよびＨｃを満たす範囲で混繊又は合撚又はカバーリングされており、該Ｃ型断面糸の中空率が５５〜８０％である複合糸。
ループ高さＨａ＝荷重せずそのままで測定したループ高さ（μｍ）
ループ高さＨｂ＝荷重０．５ｇで測定したループ高さ（μｍ）
ループ高さＨｃ＝荷重６ｇで測定したループ高さ（μｍ）
【請求項３】
略Ｃ型断面糸と弾性繊維とで構成された複合糸であって、該Ｃ型断面糸の壁の平均厚みが０．２μｍ〜１５．０μｍであり、かつ略Ｃ型断面糸が弾性繊維に３００μｍ〜５０００μｍのループ高さＨａ、ＨｂおよびＨｃを満たす範囲で混繊又は合撚又はカバーリングされており、該弾性繊維がポリウレタン系である複合糸。
ループ高さＨａ＝荷重せずそのままで測定したループ高さ（μｍ）
ループ高さＨｂ＝荷重０．５ｇで測定したループ高さ（μｍ）
ループ高さＨｃ＝荷重６ｇで測定したループ高さ（μｍ）
【請求項４】
該Ｃ型断面糸の中空率が５５〜８０％である、請求項１記載の複合糸。
【請求項５】
該弾性繊維がポリウレタン系である、請求項１、２および４のいずれか１項に記載の複合糸。
【請求項６】
該Ｃ型断面糸の単糸繊度が、０．１〜５０デシテックスである、請求項１〜５のいずれか１項に記載の複合糸。
【請求項７】
該Ｃ型断面糸が仮撚糸である、請求項１〜６のいずれか１項に記載の複合糸。
【請求項８】
該略Ｃ型断面糸が、芯成分と鞘成分を有する複合糸の芯部分を溶出することによって中空部分が形成される、請求項１〜７のいずれか１項に記載の複合糸。
【請求項９】
該弾性繊維が、該複合糸中に１〜７０質量％含まれる、請求項２〜８のいずれか1項に記載の複合糸。
【請求項１０】
略Ｃ型断面糸と弾性繊維とで構成された複合糸であって、該Ｃ型断面糸の壁の平均厚みが０．２μｍ〜１５．０μｍであり、かつ略Ｃ型断面糸が弾性繊維に３００μｍ〜５０００μｍのループ高さＨａ、ＨｂおよびＨｃを満たす範囲で混繊又は合撚又はカバーリングされており、かつ総繊度が１０デシテックス以上５００デシテックス以下である複合糸を用いて作られた布帛。
ループ高さＨａ＝荷重せずそのままで測定したループ高さ（μｍ）
ループ高さＨｂ＝荷重０．５ｇで測定したループ高さ（μｍ）
ループ高さＨｃ＝荷重６ｇで測定したループ高さ（μｍ）
【請求項１１】
請求項１〜９のいずれかに記載の複合糸を用いて作られた布帛。
【請求項１２】
であり、織物の伸長率が５％以上、伸長回復率が８０％以上である、請求項１０または１１に記載の布帛。
【請求項１３】
該布帛が編地であり、編地の伸長率が９０％以上、伸長回復率が８０％以上である、請求項１０または１１に記載の布帛。
【請求項１４】
該複合糸の総繊度が１０デシテックス以上５００デシテックス以下である、請求項１０〜１３のいずれか１項に記載の布帛。
【請求項１５】
該布帛が起毛されている、請求項１０〜１４のいずれか１項に記載の布帛。
【発明の詳細な説明】
【技術分野】
【０００１】
本発明は、略Ｃ型断面形状を有する糸（以下「略Ｃ型断面糸」という）と弾性繊維で構成された複合糸、及びこれを用いた布帛に関する。
【背景技術】
【０００２】
近年、着用時の動きやすさ等の観点で、保温性、膨らみ感等の必要な特性を保持しつつ、軽さを追求した衣服の開発が盛んである。この目的のために、さまざまな機能性繊維が開発されてきた。
【０００３】
中でも、中空断面を有する繊維（以下、中空繊維と称する）が注目されている。中空繊維は、繊維質量当たりの体積が大きく、軽量性、保温性が優れており、適度な膨らみ感が得られるため、古くから、詰め綿や布団綿等の短繊維に用いられてきたが、近年では、衣料用途等でも使用可能な長繊維が各種開発されている。
【０００４】
中空繊維の製造方法としては、中空用紡糸口金を用い、紡糸、延伸により中空繊維を製造する方法が知られている（特許文献１、以下、この方法を「直接中空形成法」と称する）。しかしながら、直接中空形成法では、中空率の高い（例えば、中空率約５５％以上の）中空糸を得ることが困難であり、単糸繊度が小さいものを作ることもできない。また、中空繊維は、曲げ剛性が高く、風合いが硬い。また、撚りが施されると膨らみ感と軽量性が損なわれるおそれがあるため、撚り加工をした中空繊維を得ることはできない。中空率を高めるために、芯成分と鞘成分を有する芯鞘型繊維から芯成分を除去することにより中空繊維を製造する溶出法が開発された。
【０００５】
しかしながら、いずれの方法を使用するにしても、中空繊維は、特に長繊維として用いる場合、仮撚や撚糸、製編織時に物理的圧力によって中空部分がつぶれてしまい、目標とする中空率が得られず、中空繊維本来の機能が十分に発揮されないという欠点があった。
【０００６】
このような問題を回避するために、いくつかの工夫がなされてきた。第１に、繊維断面形状をＣ型に変える方法がある。一例として、芯鞘型繊維の鞘成分をポリエステルとし、芯成分の一部が繊維表面に露出しており、芯成分を溶解して得られる溶出型中空糸様繊維（例えば、Ｃ型断面等を有する繊維）が知られている（特許文献２）。Ｃ型断面を有するポリエステル繊維は、断面が完全な中空ではなく、Ｃ型であるため、中空部分が比較的つぶれにくく、単繊維それぞれが適度な柔軟性を持っており、ソフト性をより強調することができる（特許文献３）。
【０００７】
さらに、中空部分の溶出を種々の加工の後に行うと、中空部分がつぶれにくくなる。ポリエステル芯鞘複合繊維において、製編織後にアルカリ等の溶剤減量を施して芯成分を除去することにより、仮撚や撚糸及び製編織時の物理的圧力に耐え、中空部が維持されやすいことが知られている（特許文献４）。
【先行技術文献】
【特許文献】
【０００８】
【特許文献１】特開２００７−２７０３５８号
【特許文献２】特開昭５５―９３８１２号
【特許文献３】特開昭６４−５２８３９号
【特許文献４】特開２００７−１３１９８０号
【発明の概要】
【発明が解決しようとする課題】
【０００９】
しかしながら、上述の工夫を施した繊維は、必要な軽さは得られるものの、以下のような課題がある。
【００１０】
（１）中空繊維と、この中空繊維から得られる布帛の強力が、全体的に低くなりがちであり、高強力を必要とする衣料では問題となる。特に、中空率が高い中空繊維では、さまざまな商品に適用する際に制約がある。
【００１１】
（２）中空繊維は、特にストレッチ性が要求される用途（例えば、スポーツ衣料）では伸度が足りない場合があり、得られる布帛は、着用時に身体への追随性が乏しく、着心地が良くない。
【００１２】
（３）繊維自体の膨らみ感は、断面をＣ型断面にすることで向上するが、まだ十分とはいえない。
【００１３】
また、溶出法により中空部分を作成する場合には、直接中空形成法よりも高い中空率が得られるものの、以下の課題がある。
【００１４】
（４）製編織後に中空繊維の芯部分を除去する場合、（ｉ）ウール、絹、アクリル、レーヨン、キュプラ、カチオンポリエステル等のアルカリに弱い繊維や、アルカリで変色、変質しやすい繊維等と組み合わせることができない、（ｉｉ）絹、レーヨン等のセット性が良くない繊維と組み合わせた布帛は、製編織後の溶出工程によりシワが発生しやすい、（ｉｉｉ）コート地やパンツ地のような厚地で目付の大きな布帛は、従来の装置では製編織後の溶出を行うことが物理的に不可能であり、専用の溶出装置が必要となる。
【課題を解決するための手段】
【００１５】
本発明は、上述の課題を解決すべく、略Ｃ型断面糸と弾性繊維とで構成された複合糸を提供する。この略Ｃ型断面糸は、壁の平均厚みが０．２μｍ〜１５．０μｍであり、かつ中空糸のループ高さが３００μｍ〜５０００μｍである。
【００１６】
複合糸の軽量性、膨らみ感等の性質を損なわない範囲であれば、他の糸が複合糸に含まれてもよい。他の糸の例としては、通常の中実ポリエステル糸、中実ポリアミド糸などが挙げられるが、特に限定はない。他の糸は、好ましくは、複合糸に５０質量％以下の量で含まれる。
【００１７】
本発明の好ましい実施態様では、略Ｃ型断面糸の中空率が５５〜８０％であり、単糸繊度は０．１〜５０デシテックスである。本発明のさらに好ましい実施態様では、略Ｃ型断面糸は、仮撚糸である。本発明の好ましい実施態様では、弾性繊維は、ポリウレタン系である。
【００１８】
好ましくは、略Ｃ型断面糸は、芯成分と鞘成分を有する複合糸の芯部分を溶出することによって中空部分が形成される。さらに好ましくは、溶出は、アルカリ液を用いた溶出である。好ましくは、本発明の複合糸において、弾性繊維は、複合糸中１〜７０質量％含まれる。布帛を形成した後ではなく、複合糸の状態でアルカリ溶出することにより、（ｉ）ウール等のアルカリに弱い繊維や、アルカリで変色、変質しやすい繊維等と組み合わせることができ、（ｉｉ）絹、レーヨン等のセット性が良くない繊維と組み合わせた布帛も、製編織後の溶出工程が不要なため、シワ発生が抑えられ、（ｉｉｉ）コート地やパンツ地のような厚地で目付の大きな布帛であっても、複合糸の状態で溶出してから製編織するため、従来の装置を使用して非常に軽い布帛を得ることができる。
【００１９】
さらに、本発明は、上述のような複合糸を用いて作られた布帛も提供する。好ましくは、得られる布帛は織物であり、織物の伸長率が５％以上、伸長回復率が８０％以上である。本発明の好ましい実施態様では、得られる布帛は編地であり、編地の伸長率が９０％以上、伸長回復率が８０％以上である。さらに、本発明の好ましい実施態様では、複合糸の溶出後の総繊維度が１０デシテックス以上５００デシテックス以下である。また、さらに好ましくは、本発明の布帛は起毛加工されている。
【発明の効果】
【００２０】
本発明では、略Ｃ型断面糸に弾性繊維を組み合わせることによって、略Ｃ型断面糸の低強力を芯部にある弾性繊維が補い、複合糸全体として高い強力が得られる。そのため、本発明の複合糸は、略Ｃ型断面糸の軽量性、ソフトさ、風合い等の優れた性質を保持しつつ、さまざまな商品に使用することができる。また、芯部に使用する弾性繊維が非常に高いストレッチ性を有するため、本発明の複合糸は、高いストレッチ性を有し、得られる布帛は、着用時に身体への追随性が良く、着心地が良い。また、本発明の複合糸は、略Ｃ型断面糸自体の断面方向の膨らみに加え、弾性繊維の周囲に略Ｃ型断面糸が大きなループとなって複合されているので、複合糸全体の膨らみが極大化される構造となる。この膨らみが大きな糸を用いると、従来にはない大きな膨らみを有する布帛が得られる。
【図面の簡単な説明】
【００２１】
【図１】図１は、本発明の一実施形態にかかる略Ｃ型断面糸の断面を示す顕微鏡写真である（倍率２０００倍）。
【図２】図２は、以下に示す「先混用後溶出法」で得られた複合糸の画像である（倍率４００倍）。
【図３】図３は、以下に示す「先溶出後混用法」で得られた複合糸の画像である（倍率４００倍）。
【図４】図４は、本発明の一実施形態にかかる略Ｃ型断面糸において、弾性繊維と混用せずに芯成分を除去した後の画像である（倍率４００倍）。
【図５】図５は、従来の綿コアスパンヤーン（比較例）の画像である（倍率４００倍）。
【発明を実施するための形態】
【００２２】
以下、本発明の実施形態を詳細に説明する。
本発明の複合糸は、略Ｃ型断面糸と、弾性繊維とで構成される。
【００２３】
（１．略Ｃ型断面糸）
本発明の複合糸は、略Ｃ型断面糸を含む。
【００２４】
本発明において、「略Ｃ型断面糸」とは、繊維軸方向に連続して中空繊維の壁の一部が開口しており、断面形状が略Ｃ型（変形して略Ｖ型、略Ｕ型に見えるものを含む）の糸を指す。
【００２５】
本明細書において、「溶出型中空糸」とは、芯成分と鞘成分とからなる芯鞘構造を有し、芯成分を除去することにより略Ｃ型断面形状を有する糸を形成し得る糸であって、繊維横断面において当該芯成分の一部が当該鞘成分の開口部から繊維表面に露出している糸をいう。
【００２６】
図１は、本発明の一実施形態にかかる略Ｃ型断面糸の断面を示す顕微鏡写真である。
【００２７】
本発明の略Ｃ型断面糸の製造方法として、芯成分と鞘成分とを有する芯鞘糸の芯成分を溶出する方法が挙げられる。芯成分は、芯鞘糸の芯成分と鞘成分との特定の溶媒に対する溶解性の差を利用し、芯成分を溶出するという一般的な方法によって除去することができ、例えば、アルカリ溶液を用いて溶出される。溶出に用いるアルカリ溶液は、水酸化ナトリウム、水酸化カリウム等の水溶液が好ましい。
【００２８】
芯鞘糸の芯成分は、鞘成分よりもアルカリ溶液に溶解しやすいものであればよい。例えば、５−スルホイソフタル酸金属塩又は／及びポリエチレングリコールを共重合成分として用いたポリエステルが芯成分として好適に用いられる。好ましくは、５−スルホイソフタル酸金属塩とポリエチレングリコールをともに共重合成分として用いたポリエステルが芯成分として用いられる。好ましくは、５−スルホイソフタル酸金属塩は、ナトリウム塩である。ポリエステルは、好ましくは、ポリエチレンテレフタレートである。好ましくは、共重合する５−スルホイソフタル酸ナトリウム塩とポリエチレングリコールの量は、芯成分全体の質量を基準として、２成分合計で１０質量％〜３０質量％、さらに好ましくは、１２質量％〜２０質量％である。１０質量％より少ないと、アルカリ溶液による溶出が不十分となる場合がある。一方、３０質量％より多いと、製糸安定性が悪くなる場合がある。
【００２９】
また、芯成分のポリエステルには、アルカリ溶液による溶出性と製糸安定性を妨げない範囲で、アジピン酸、イソフタル酸、セバシン酸、フタル酸、ナフタレンジカルボン酸、４，４’−ジフェニルジカルボン酸、シクロヘキサンジカルボン酸等のジカルボン酸及びそのエステル形成性誘導体、ジエチレングリコール、ヘキサメチレングリコール、ネオペンチルグリコール、シクロヘキサンジメタノール等のジオキシ化合物、ｐ−（β−オキシエトキシ）安息香酸等のオキシカルボン酸及びそのエステル形成性誘導体等が共重合されていてもよい。
【００３０】
一方、芯鞘糸の鞘成分は、芯成分よりもアルカリ溶液に溶解しにくいものであればよい。好ましくは、鞘成分は、ポリエステル又はポリアミドを主成分として含む。
【００３１】
鞘成分に用いられるポリエステル又はポリアミドは、用途に応じて、アルカリ溶液への溶解性、風合い、染色性等の種々の因子に基づいて選択することができる。
【００３２】
鞘成分として選択されるポリエステルの具体例としては、ポリエチレンテレフタレート、ポリブチレンテレフタレート及びポリトリメチレンテレフタレート等の芳香族ポリエステル、ポリ乳酸等の脂肪族ポリエステルが挙げられる。好ましくは、ポリエチレンテレフタレートが用いられる。
【００３３】
本発明において、芯成分よりもアルカリ溶液による溶出性が低くなる範囲であれば、鞘成分のポリエステルにも上述の５−スルホイソフタル酸金属塩やポリエチレングリコール又は上述のオキシカルボン酸等が共重合されていてもよい。
【００３４】
また、鞘成分のポリエステルにも、芯成分よりもアルカリ溶液による溶出性が低くなる範囲で、アジピン酸、イソフタル酸、セバシン酸、フタル酸、ナフタレンジカルボン酸、４，４’−ジフェニルジカルボン酸、シクロヘキサンジカルボン酸等のジカルボン酸及びそのエステル形成性誘導体、ジエチレングリコール、ヘキサメチレングリコール、ネオペンチルグリコール、シクロヘキサンジメタノール等のジオキシ化合物、ｐ−（β−オキシエトキシ）安息香酸等のオキシカルボン酸及びそのエステル形成性誘導体等が共重合されていてもよい。
【００３５】
鞘成分として使用可能なポリアミドの具体例としては、例えば、ナイロン６、ナイロン６６、ナイロン６１０、ナイロン５６、ナイロン１１、又は芳香族ポリアミド等、さらにはこれらの共重合ポリアミドが挙げられる。ビニル成分を混合し、吸湿性、接触冷感性を発現させる改質ポリアミドも好ましく用いられる。鞘成分にポリアミドを用いる場合、上述のような芯成分に加え、ポリアミドよりもアルカリ溶液への溶解性が高いポリエステルを芯成分として用いてもよい。
【００３６】
本発明の略Ｃ型断面糸は、壁の平均厚みが０．２μｍ〜１５．０μｍ、好ましくは、０．３μｍ〜１０．０μｍ、さらに好ましくは、０．３５μｍ〜５．０μｍである。例えば、溶出前の中空糸の単糸繊度が０．２３デシテックス、中空率が８０％であれば、溶出後に得られる中空糸の壁の厚みは、約０．２６μｍとなる。例えば、溶出前の中空糸の単糸繊度が１１０．０デシテックス、中空率５５％であれば、溶出後に得られる中空糸の壁の厚みは、約１３．７μｍとなる。壁の平均厚みの具体的な算出方法は、実施例の「１−１．略Ｃ型断面糸の評価方法（１）」に記載する。壁の平均厚みが０．２μｍに満たないものは、強力が不足し、また、直接中空形成法では一般的に作るのが困難であり、溶出法では作成することは可能であっても、強力が不足する、溶出減量での制御が困難である等の問題が生じる。本発明の略Ｃ型断面糸は、後述の中空率が従来のものより高いため、壁の平均厚みは、かなり小さなものが得られる。逆に、壁の平均厚みが１５．０μｍを超えるものは、軽量感に乏しく、風合いが硬くなる。
【００３７】
また、本発明の略Ｃ型断面糸は、中空率が５５％〜８０％、好ましくは、６０〜７０％である。ここで、中空率は、実施例の「１−１．略Ｃ型断面糸の評価方法（２）」に記載する。
【００３８】
中空率は、カサ高性、軽量性、保温性の観点から、また、芯成分を除去した後の編織物の機械強度等を考慮して設定され、略Ｃ型断面糸において中空率が５５％以上であることが好ましい。従来の中空糸と比較して中空率が大きく、繊維質量に対し占める体積が大きく、優れたカサ高性、軽量性を有する。中空率が８０％を超えると、中空糸の強力が低下する傾向がある。
【００３９】
本発明の略Ｃ型断面糸の単糸繊度は、０．１〜５０デシテックスであることが好ましい。０．１デシテックス未満のものは紡糸が困難となる場合がある。５０デシテックスを超えるものは風合いが硬くなる傾向がある。
【００４０】
本発明の芯鞘構造を有する溶出型中空糸は、好ましくは、仮撚加工されている。仮撚加工を行うことで、最終的に製造される布帛の膨らみ感、カサ高性が増す。仮撚温度によって、得られる糸の性質が異なり、種々の用途に適した糸が得られる。例えば、一般的な仮撚温度（例えば、ポリエステルでは１８０℃〜２２０℃、ポリアミドでは１６０℃〜１９０℃）で仮撚加工した糸は、捲縮が大きく、カサ高いため、ボリューム感のある厚地布帛が得られやすい。また、ポリエステルフィラメント糸、ポリアミドフィラメント糸をもっと低温（例えば、ポリエステルフィラメント糸では１５０〜１６０℃、ポリアミドフィラメント糸では１３０℃〜１４０℃）で仮撚加工すると、捲縮は小さくなるものの、滑らかさが増し、絹様のタッチが得られるので、中厚地用糸として特に好ましい。また、カサ高性と滑らかさを併せ持つ汎用的な糸を製造するには、ポリエステルフィラメント糸では、１８０℃〜２２０℃で仮撚加工した後、１６０℃〜２００℃でセットするとよい。ポリアミドフィラメント糸では、１６０℃〜１９０℃で仮撚加工した後、１６０℃〜１８０℃でセットするとよい。
【００４１】
（２．弾性繊維）
本発明の複合糸に使用する弾性繊維は、弾性を有する繊維であれば特に限定されないが、具体的には、ポリウレタン系弾性繊維、ポリエーテルエステル系弾性繊維、及びポリエステル系バイメタル複合繊維（ポリエチレンテレフタレート／ポリエチレンテレフタレート、ポリエチレンテレフタレート／ポリブチレンテレフタレート、ポリエチレンテレフタレート／ポリトリメチルテレフタレート等）や高捲縮仮撚糸等が挙げられる。好ましくは、本発明の弾性繊維は、ポリウレタン系弾性繊維である。
【００４２】
弾性繊維を混用した複合糸を使用することで、滑らかさに加え、優れたストレッチ性、伸長回復性を有する布帛が得られ、着用しやすさ、着用時のフィット感等好ましい特性が得られる。
【００４３】
（３．複合糸）
本発明の複合糸は、上述の略Ｃ型断面糸と弾性繊維とで構成される。略Ｃ型断面糸と弾性繊維とは、混繊加工、合撚加工又はカバーリング加工により混用され、ストレッチ性の均一性から合撚加工、エアー混繊加工、カバーリング加工等が適用されることが好ましい。また、かかる加工では、弾性繊維を２．０〜４．０倍で延伸しながらポリエステルフィラメント系、ポリアミドフィラメント糸と加工すると、加工糸の芯部に弾性繊維が配置されてストレッチ性、伸長回復性が効率よく発揮できることから、特に好ましい。
【００４４】
本発明の複合糸は、ループ高さが３００〜５０００μｍであり、好ましくは、５００〜４５００μｍであり、非常に大きなループ高さを有する。本発明では、複合糸中の略Ｃ型断面糸のループ高さは、エアー混繊加工の場合には１０００μｍ〜５０００μｍ、合撚加工によって製造した場合には、３００μｍ〜３０００μｍ、カバーリング加工の場合には７００μｍ〜２０００μｍであり、ループ高さの大きな中空繊維を製造したい場合には、エアー混繊加工が好ましい。
また、ループ高さは、中空糸と弾性繊維とを複合した後、種々の条件（例えば、温度、緊張率など）を変えた処理を施すことによって制御することができ、上に列挙したループ高さより大きなもの、小さなものを後加工により作ることもできる。ループ高さが大きいほど、弾性繊維と略Ｃ型断面糸との間に多くの空気を含み、複合糸全体としての膨らみが大きくなる。
【００４５】
本発明の弾性繊維は、布帛のストレッチ性、伸長回復性の点から、好ましくは、略Ｃ型断面糸と弾性繊維の合計質量を基準として、１質量％〜７０質量％含有されている。さらには２質量％〜５０質量％、さらには、５質量％〜３０質量％含まれていることが好ましい。１質量％未満の場合は、ストレッチ性、伸長回復性が小さくなり、また、７０質量％を超える場合には、布帛の締め付け感が強くなり過ぎる場合がある。
【００４６】
本発明の複合糸は、総繊度が１０デシテックス以上５００デシテックス以下であることが好ましい。総繊度が１０デシテックス未満のものは、製造が困難な場合があり、一方、総繊度が５００デシテックスを超えるものは、衣料用途として厚くなりすぎる傾向がある。用途によって、最適な総繊度がある。例えば、超薄地の羽衣のような布帛は、約１０〜約５０デシテックス、婦人用一般薄地の布帛、スポーツ用薄地は、約５０〜約１２０デシテックス、中程度の厚地の布帛、ジャケット、パンツ地は、約１２０〜約２００デシテックス、厚地織物、外衣、コート、重衣（例えば、柔道着、剣道着等）は、約２００〜約５００デシテックスのものが最適である。
【００４７】
（４．芯鞘糸の芯成分を溶出させる方法）
本発明の芯鞘糸の芯成分は、芯鞘糸の芯成分を溶出する一般的な方法によって除去することができ、例えば、アルカリ溶液を用いて溶出される。溶出に用いるアルカリ溶液は、好ましくは、水酸化ナトリウム、水酸化カリウム等の水溶液が好ましい。芯成分の方が鞘成分よりも例えばアルカリ溶液に溶解しやすいという性質を利用して、芯成分を除去する。糸の状態で芯成分を溶出させる方法としては、従来の技術である糸染設備を利用し、アルカリ溶液で溶出する方法がある。具体的には、チーズの形状で処理するチーズ染色機、又はカセ形状で処理するカセ染色機、マフ染色機、スター染色機を用い、溶出を行う。溶出の均一性、糸の解舒性から、チーズ染色機を用いることが特に好ましい。
【００４８】
本発明の芯鞘糸において、鞘成分は、完全な中空構造ではなく、Ｃ型形状等を有し、繊維横断面において当該芯成分の一部が当該鞘成分の開口部から繊維表面に露出しているため、完全な中空構造を有する糸と比較して、アルカリ溶液が芯成分に浸透しやすく、比較的穏和な条件で溶出しやすく、芯成分の溶け残りが起こりにくい。溶出条件は、芯成分の組成、処理に使用する装置等によって変わるが、使用するアルカリ溶液の好ましい濃度は、例えば、０．５〜４０％である。好ましい処理温度は、例えば、８０℃〜１２０℃である。この範囲内で芯成分を除去することにより、均一で効率的に溶出させることができるので好ましい。
【００４９】
本発明の溶出型中空糸の芯成分を溶出させる方法としては、代表的には、以下の３種類の方法がある。
【００５０】
１．芯鞘糸と弾性繊維とを混繊又は合撚又はカバーリングさせて複合糸を製造した後、糸の状態で芯鞘糸の芯成分を溶出させる（以下、「先混用後溶出法」と称する）。
【００５１】
２．芯鞘糸の芯成分を溶出させた後、弾性繊維と混繊又は合撚又はカバーリングし、複合糸を製造する（以下、「先溶出後混用法」と称する）。
【００５２】
３．芯鞘糸と弾性繊維とを混繊又は合撚又はカバーリングして複合糸を製造した後、製編織して布帛とした後、芯成分を溶出させる（以下、「製編織後溶出法」と称する）。
【００５３】
３種類の溶出方法のうち、どれを使用するかにより、得られる複合糸や布帛の性質が異なってくるが、これについては後述する。
【００５４】
（５．上述の溶出法によって得られる複合糸及び布帛の性質）
本願発明者らは、同じ組成の芯鞘型繊維であっても、芯成分の除去方法を変えることにより、種々の用途に適した様々な特性を有する複合糸及び布帛が得られることを発見した。以下に詳細を示す。なお、本明細書において、「布帛」とは、織物、編物、不織布等の生地をいう。織物の例としては、平織、綾織（斜文織ともいう）、朱子織、二重織等の織物がある。編物の例としては、丸編、経編、横編等の編物がある。
【００５５】
（５−１．先混用後溶出法によって得られる複合糸、布帛の性質）
図２は、先混用後溶出法で得られる複合糸の顕微鏡写真である（倍率４００倍）。図２の複合糸の製造法及び先混用後溶出法の詳細を、以下の実施例１に示す。図２において、中央部に弾性繊維が存在し、弾性繊維の周囲に、本発明の略Ｃ型断面形状を有する溶出型中空糸が交絡しており、大きなループ形状が形成されている。略Ｃ型断面糸と弾性繊維とを混用した後に略Ｃ型断面糸の芯成分を除去しているため、弾性繊維によって略Ｃ型断面糸が伸びきらない状態で保持され、芯成分を除去した後も中空部分の形状が保持されやすいと考えられる。実際に、図２によれば、略Ｃ型断面糸の捲縮がきれいに残っており、略Ｃ型断面糸同士の間、弾性繊維と略Ｃ型断面糸との間に空気を多く含む。また、細かい捲縮が存在するため、略Ｃ型断面糸のループがつぶれにくいと考えられる。
【００５６】
先混用後溶出法によって得られた複合糸から作られる布帛は、上述の複合糸の特徴から、非常に軽く、優れた保温性を有し、膨らみが大きいと考えられ、特に、軽くて暖かい秋冬向けの衣料として優れた特性を有する。
【００５７】
（５−２．先溶出後混用法によって得られる複合糸、布帛の性質）
図３は、先溶出後混用法で得られる複合糸の顕微鏡写真である（倍率４００倍）。図３の複合糸の製造法及び先混用後溶出法の詳細を、以下の実施例２に示す。図２と図３の複合糸は、複合糸の組成は同じであり、溶出法のみが異なる。図２と図３を比較すると明らかなように、溶出法を変えることによって、同じ組成から外観が著しく異なる複合糸が得られる。先溶出後混用法では、略Ｃ型断面糸の芯成分を溶出させた後、弾性繊維と混用する。図２の複合糸と同様に、中央部に弾性繊維が存在し、弾性繊維の周囲に、本発明の略Ｃ型断面形状を有する溶出型中空糸が交絡しており、大きなループ形状が形成されているが、略Ｃ型断面糸は、比較的滑らかな外観を有しており、捲縮はそれほど大きくない。
【００５８】
そのため、先溶出後混用法によって得られた複合糸から作られる布帛は、図２の複合糸から作られる布帛と比較して、肌触りが滑らかであり、通気性がよいと考えられ、特に、軽くてさらさらした春夏向けの衣料として優れた特性を有する。
【００５９】
また、図２の複合糸も図３の複合糸も、両方とも略Ｃ型断面糸を使用しているため、中実繊維を使用した場合と比較してカサ高く、得られる布帛は非常に軽く、ふわふわと柔らかく、伸長率、伸長回復性が高い。また、中空繊維ではなく略Ｃ型断面糸を使用しているため、略Ｃ型断面糸特有の軽量性、ソフトさ、風合い等の優れた性質を保持している。
【００６０】
（５−３．製編織後溶出法によって得られる布帛の性質）
糸の状態で略Ｃ型断面糸の芯成分を除去する場合と比較して、製編織後溶出法によって得られる布帛では、略Ｃ型断面糸のループが比較的小さく、均一になる。そのため、得られる布帛は、非常に均一な保温性、カサ高性、ストレッチ性を有し、寸法安定性が高い。
（６．布帛）
本発明の複合糸を用いた布帛としては、織物、編物として好適に用いられる。
織物は、伸長率が５％以上、伸長回復率が８０％以上であることが好ましい。伸長率が５％以上であれば、身体の動きに追随できるため好ましい。着用時の動きやすさとフィット性から、伸長率が５％〜４０％であることが特に好ましい。本発明の織物の伸長回復率は８０〜９５％の範囲であることが好ましい。この範囲ではフィット感、着用快適性に優れる。また、型崩れが少なく形態保持性にも優れる。８０％未満では回復が劣る場合がある。また、９５％を超える物は一般的には製造できない。
【００６１】
編物は、伸長率が９０％以上、伸長回復率が８０％以上であることが好ましい。着用時の動きやすさとフィット性から、伸長率は１００％〜２００％が特に好ましい。本発明の編物の伸長回復率は、織物の場合と同様の理由で、８０〜９５％の範囲であることが好ましい。
【００６２】
（７．起毛処理）
本発明の布帛を起毛処理してもよい。起毛処理は、例えば、針布起毛機、バフ起毛機など一般的な起毛のための機械を用いて行うことができる。一般的に、針布起毛機を用いると、細かく密で長い毛羽が得られ、バフ起毛機を用いると、短く粗い毛羽が得られる。理論に束縛されるものではないが、起毛することによって、略Ｃ型断面糸の鞘部分が細かく切断され、割繊したり、クラックが入ったりすることで、従来にはない細かい特徴のある毛羽が得られると考えられる。布帛の裏面（人体に触れる側）を起毛すると、肌との摩擦が少なくなり、滑らかな質感が得られ、着用することで暖かく感じる。布帛の表面（外気側）を起毛すると、光沢、見栄え、手触りなどが良くなる。
【実施例】
【００６３】
以下に、実施例に基づいて本発明を詳細に説明するが、本発明は必ずしもこれらに限定されるものではない。
【００６４】
（評価方法）
（１．略Ｃ型断面糸、複合糸、布帛の分析）
本発明の方法によって作成した略Ｃ型断面糸、複合糸及び布帛は、以下の方法によって分析した。
【００６５】
（１−１．略Ｃ型断面糸の評価方法）
（１）厚み（μｍ）
略Ｃ型断面糸の単糸を切断し、走査型顕微鏡を用い、倍率２０００倍で糸断面を撮影した。得られた顕微鏡写真を用い、略Ｃ型断面糸の壁の厚み（単位：μｍ）を実測した。１本の糸についてＣ型断面の任意の１０箇所を選んで測定した（ｎ＝１０）。この測定を１０本の糸について行い、測定値を平均した値を中空糸の厚み（μｍ）とした。厚みが小さいほど、糸は軽く、ソフトである。
【００６６】
（２）中空率（％）
上記（１）で得られた顕微鏡写真を拡大し、紙にコピーした。次いで、中空部を含めてＣ型断面を輪郭部分で切り落とし、質量（Ｓ０；単位ｇ）を測定した。さらに、中空部を輪郭部分で切り落とし、中空部の質量（Ｓ１；単位ｇ）を測定する。１０個のＣ型断面についてＳ０、Ｓ１をそれぞれ測定した。以下の式で中空率を求めた。
【００６７】
中空率（％）＝Ｓ１（ｇ）／Ｓ０（ｇ）×１００
（１−２．複合糸の評価方法）
本発明の複合糸を以下の方法によって評価した。
【００６８】
（１）外観評価
それぞれの糸について、デジタルマイクロスコープＶＨＸ−１０００（株式会社キーエンス製）を用い、倍率４００倍で拡大した顕微鏡写真を撮影し、糸の外観を評価した。
【００６９】
評価項目：糸の巻き付き方、ループの形状、捲縮の有無等
（２）ループ高さ
それぞれの糸を、精密万能試験機オートグラフＡＧ−ＩＳ（株式会社島津製作所製）を用い、（ａ）荷重せずそのまま、又は（ｂ）荷重０．５ｇ、（ｃ）荷重６ｇで引っ張り、デジタルマイクロスコープＶＨＸ−１０００（株式会社キーエンス製）を用い、倍率４００倍で拡大した画像を得た。中心部にある弾性繊維の位置を０とし、弾性繊維から垂直に各ループの一番大きな部分を測定し、ループ高さＨａ、Ｈｂ、Ｈｃそれぞれについて２０点ずつ測定し、その平均値としてループ高さＨａ、Ｈｂ、Ｈｃ（単位μｍ）を得た。
【００７０】
ループ高さＨａ＝荷重せずそのままで測定したループ高さ（μｍ）
ループ高さＨｂ＝荷重０．５ｇで測定したループ高さ（μｍ）
ループ高さＨｃ＝荷重６ｇで測定したループ高さ（μｍ）
（３）ループ保持率
上記（２）のループ高さから、Ｈｂ／Ｈａ、Ｈｃ／Ｈａを算出した（単位％）。Ｈｂ／Ｈａ、Ｈｃ／Ｈａの値が大きいほど、荷重を加えてもループがつぶれにくいことを示す。
【００７１】
（４）糸の伸度、強度：引っ張り試験
２０１４年版のＪＩＳ  Ｌ１０１３の８．５「引張強さ及び伸び率」の８．５．１「標準時試験」（ＪＩＳ法）に従って測定した
それぞれの糸を初荷重０．５ｇで、引張試験機でつかみ、引張試験を行う。糸が切断するまでに糸に加えた力（ｃＮ）と糸のストローク（ひずみ）の関係をグラフにし、糸切断時の強力（ｃＮ）と伸度（％）を得た（ｎ＝１０の平均値）。糸の強度を、１デシテックスあたりの強度（ｃＮ／ｄｔｅｘ）として表した。
【００７２】
（５）糸の強さ（タフネス、強伸度積）
上述の（４）から、強伸度積（％・ｃＮ／ｄｔｅｘ）＝伸度（％）×強度（ｃＮ／ｄｔｅｘ）を求めた。強伸度積の値が大きいほど、糸が粘り強く、靱性が大きいことを表す。
【００７３】
なお、一度布帛にした後に構成糸のループ高さ、ループ伸長率等を測定する場合には、布帛を分解し、得られた糸について上述の評価を行う。
【００７４】
（１−３．布帛の評価方法）
作成した布帛を、以下の方法によって評価した。
【００７５】
（１）布帛の軽さ：目付（ｇ／ｍ２）
織物の軽さは、２０１４年版のＪＩＳ  Ｌ１０９６の８．３．２に記載のＡ法（ＪＩＳ法）に従って測定した織物の目付（ｇ／ｍ２）によって表した。値が小さいほど、軽い。
【００７６】
（２）布帛の厚さ：厚さ（ｍｍ）
２０１４年版のＪＩＳ  Ｌ１０９６の８．４のＡ法（ＪＩＳ法）に従って測定した（一定時間：１０秒間、一定圧力：２３．５ｋＰａ）。
【００７７】
（３）布帛の膨らみ感：カサ高度（ｃｍ３／ｇ）
カサ高度（ｃｍ３／ｇ）は、厚さ（ｍｍ）を目付（ｇ／ｍ２）で除し、１０００を掛けた値とした。
【００７８】
（４）布帛の滑らかさ：表面粗さ  ＳＭＤ値
評価機器：ＫＥＳ−ＦＢ４表面試験機（カトーテック（株）製）を用い、織物の裏面の表面粗さＳＭＤ値（μｍ）を測定した。織物の場合、裏面の経糸方向（タテ）と緯糸方向（ヨコ）をそれぞれ３ヶ所測定し、その平均値を求めた。編物の場合、編物のウェール方向とコース方向をそれぞれ５ヶ所測定し、その平均値を求めた。値が小さいほど、布帛に凹凸が少なく、良好である。
【００７９】
（５）布帛のソフトさ：曲げ剛性  Ｂ値
評価機器：ＫＥＳ−ＦＢ２純曲げ試験機（カトーテック（株）製）を用い、織物の場合には、織物裏面の経糸方向と緯糸方向に曲げた時の織物の平均の曲げ剛性Ｂ値（ｇｆ・ｃｍ２／ｃｍ）を測定した（経、緯それぞれＮ＝３）。編物の場合には、編物のウェール方向とコース方向に曲げた時の平均の曲げ剛性Ｂ値（ｇｆ・ｃｍ２／ｃｍ）を測定した（それぞれＮ＝５）。値が小さいほど、剛性は低く、ソフトな風合いである。
【００８０】
（６）布帛の伸長率
２０１４年版のＪＩＳ  Ｌ１０９６の８．１４．１項、Ａ法（ストリップ法）に従って評価した。織物の場合、経方向と緯方向それぞれ３回測定し、平均値を算出した。編物の場合、ウェール方向及びコース方向に５回測定し、平均値を算出した。値が大きいほど、伸びが大きく良好である。
【００８１】
（７）布帛の伸長回復率
織物の場合：
２０１４年版のＪＩＳ  Ｌ１０９６の８．１５．１項、Ａ法のｂの「繰り返し定率伸長時伸長弾性率」（５回繰り返し）に従って、織物の緯糸方向又は緯糸方向を測定し評価した。値が高いほど、ストレッチ後の回復性が良好である。
【００８２】
編物の場合： 
２０１４年版のＪＩＳ  Ｌ１０９６の８．１６．２項、Ｄ法の「繰り返し定伸長法」に従って、編物のウェール方向及びコース方向にそれぞれ５枚測定し、荷重−伸び曲線を描いた。値が高いほど、ストレッチ後の回復性が良好である。
【００８３】
（実施例１  複合糸の調製−先混用後溶出法）
（１）溶出型中空糸（未溶出）の調製
芯成分として、５−スルホイソフタル酸ナトリウム塩４．８モル％及びポリエチレングリコール１０．６質量％を共重合成分として含むポリエチレンテレフタレートと、鞘成分としてポリエチレンテレフタレートを用い、芯成分／鞘成分の質量比率が６０／４０になるように、鞘成分側がＣ字型となる芯鞘断面用Ｃ型口金ノズル（３６ホール）から紡糸温度２９０℃で吐出させ、紡速３０００ｍ／分で紡糸し、繊維断面形状が略Ｃ字型の部分配向複合繊維糸として、総繊度１４０デシテックス、３６フィラメントの糸条を一旦巻き取った。続いて、得られた部分配向複合繊維糸を、延伸仮撚機を用いて、熱セット温度１６５℃、延伸倍率１．７倍、加工速度６００ｍ／分で仮撚加工をして、芯／鞘質量比率が６０／４０、総繊度８４デシテックス、３６フィラメントの溶出型中空糸（未溶出）を得た。
【００８４】
（２）溶出型中空糸（未溶出）とポリウレタン弾性繊維の混繊糸の調製
次いで、上述の溶出型中空糸（未溶出）を６本引き揃え（総繊度５０４デシテックス）、４４デシテックスのポリウレタン弾性繊維「ライクラ」（東レオペロンテックス（株）製）を３．３倍延伸しながら、エアーで交絡させ、混繊した。得られたポリエステル／ポリウレタン弾性繊維の混繊糸は、総繊度が５４８デシテックスであった。
【００８５】
（３）中空糸の芯成分の除去
その後、この複合糸を一旦、ソフトなチーズ形状に巻き返した。その後、糸染設備であるチーズ染色機に入れ、２．５％水酸化ナトリウム水溶液を用い、上述のようにして得た溶出型中空糸を１００℃で４０分間処理し、芯成分を完全に除去し、中空率が６０％の溶出型中空糸（溶出済）を含む実施例１の複合糸を得た。総繊度は２４６デシテックス、単糸繊度が０．９３デシテックスであり、中空糸の壁の厚みは１．７３μｍであった。得られた複合糸は、きわめて軽く、ソフトで布帛に広汎に用いられる好適な複合糸であった。評価結果は、以下の表１に示す。
【００８６】
（実施例２  複合糸の調製−先溶出後混用法）
実施例１の（１）で調製した溶出型中空糸（未溶出）の芯成分を実施例１の（３）と同じ方法で溶出させた後、実施例１の（２）に記載するように、溶出型中空糸（溶出後）を６本引き揃え、４４デシテックスのポリウレタン弾性繊維「ライクラ」（東レオペロンテックス（株）製）を３．３倍延伸しながら、エアーで交絡させ、混繊し、実施例２の複合糸を得た。得られた中空糸は、きわめて軽く、ソフトで布帛に広汎に用いられる好適な複合糸であった。評価結果は、以下の表１に示す。
【００８７】
（比較例１  中空糸の調製）
実施例１の（１）で調製した溶出型中空糸（未溶出）をウレタン弾性繊維と混用することなく、実施例１の（３）と同じ方法で芯成分を溶出させ、比較例１とした。
【００８８】
（比較例２  綿コアスパンヤーン）
比較例として、従来の綿コアスパンヤーン（芯４４デシテックスのポリウレタン弾性糸を、綿１１．８番手でカバリング加工）を用いた。
【００８９】
（複合糸の評価）
実施例１及び２で得られた複合糸と、比較例１及び２の糸を用い、上述の「１−２．複合糸の評価方法」に基づき評価を行った。評価結果を表１に示す。
【００９０】
【表１】
0006578650.tif 000002
【００９１】
*1  それぞれｎ＝２０の平均値
*2  ウレタン弾性繊維と混用していないため、測定せず
表１の結果から、実施例１及び実施例２の複合糸は、比較例の綿コアスパンヤーンと比較して、ループ高さが非常に大きい。また、荷重を加えたときの値（Ｈｂ、Ｈｃ）及びループ保持率の値から、０．５ｇまで荷重を加えてもループが保持されており（例えば、荷重０．５ｇで、実施例１ではループ保持率７６．３％、実施例２では８７．５％であるのに対し、比較例２では５５．８％）、荷重を加えてもループがつぶれにくいことがわかった。また、本発明の複合糸は、糸の強力が比較例よりもかなり大きく、非常に強い糸であった。
【００９２】
（実施例３  中空糸の壁の厚みの測定）
実施例１に記載の方法に従って、さまざまな太さの中空糸を用いて複合糸を作成し、溶出後の壁の厚みを測定した。結果を以下の表２に示す。
【００９３】
【表２】
0006578650.tif 000003
【００９４】
それぞれ特徴のある糸が得られた。例えば、実施例１の糸は、きわめて軽く、ソフトで布帛に広汎に用いられる好適な糸であった。また、実施例３−Ａ、３−Ｂの糸は、羽根のようにきわめて軽く、薄地布帛として好適な糸であった。実施例３−Ｆの糸は、従来のモノフィラメントに対し、きわめて軽く、ソフトであり、張り、腰に富む糸であった。
【００９５】
（実施例４  デニム地の作成）
（１）製織
経糸にネービー色にインディゴ染色した綿の９番単糸を用い、これを糊付け、整経し、これに実施例１で得られた複合糸を緯糸として打ち込み、生機織物にした。織物の組織は３／１の綾組織であり、また、生機幅１７５ｃｍ、経糸密度：６８本／２．５４ｃｍ、緯糸密度：４５本／２．５４ｃｍであった。
【００９６】
（２）仕上げ加工
次いでこの織物を拡布状に連続で糊抜き精練加工を行い、サンフォライズ加工し、１８０℃でセットした。更にこの織物を４０℃で１０分ワッシャーで洗いを行い（ワンウォッシャー加工）、最終仕上げした。
【００９７】
（実施例５  デニム地の作成）
緯糸に実施例２で得られた複合糸を用いた以外は、実施例４と同じ手順でデニム生地を作成した。
【００９８】
（比較例３  デニム地の作成）
緯糸に比較例１で得られた中空糸を用いた以外は、実施例４と同じ手順でデニム生地を作成した。得られたデニム地の伸長率は２％であり、伸長回復率は１５％であり、身体への追随性はほとんどなかった。
【００９９】
（比較例４  デニム生地の作成）
緯糸に比較例２の綿コアスパンヤーンを用いた以外は、実施例４と同じ手順でデニム生地を作成した。
【０１００】
以下の表は、本発明の複合糸を用いたデニム地（実施例４）と、綿コアスパンヤーンを用いたデニム地（比較例４）の特性をまとめたものである（評価方法は「１−２．布帛の評価方法」を参照）。
【０１０１】
【表３】
0006578650.tif 000004
【０１０２】
実施例４、比較例４で得た最終仕上げした織物について製品評価を行い、結果を表３に記載した。仕上げ幅：１３０ｃｍ、経糸密度：８９本／２．５４ｃｍ、緯糸密度：５１本／２．５４ｃｍで、目付は３２８ｇ／ｍ２であった。また織物の全体の混率は綿８１重量％、ポリエステル１７重量％、ポリウレタン弾性繊維２重量％であった。
【０１０３】
以上のように、本発明の複合糸を用いると、従来技術では得られなかった、きわめて軽く、膨らみがあり、ソフトでドライな風合いで履き心地が良く、また、ストレッチ性、伸長回復性に優れたデニム地が得られた。
【０１０４】
（実施例６  製編織後溶出法を用いたパンツ地の作成）
（１）芯鞘糸（未溶出）の調製
芯成分として、５−スルホイソフタル酸ナトリウム塩５．２モル％及びポリエチレングリコール１０．４質量％を共重合成分として用いたポリエチレンテレフタレートと、鞘成分としてポリエチレンテレフタレートを用い、芯成分／鞘成分の質量比率が６０／４０になるように、鞘成分側がＣ字型となる芯鞘断面用Ｃ型口金ノズル（３６ホール）から紡糸温度２９０℃で吐出させ、紡速３０００ｍ／分で紡糸し、繊維断面形状が略Ｃ字型の部分配向複合繊維糸として、総繊度１４０デシテックス、３６フィラメントの糸条を一旦巻き取った。続いて、得られた部分配向複合繊維糸を、延伸仮撚機を用いて、熱セット温度１６５℃、延伸倍率１．７倍、加工速度６００ｍ／分で仮撚加工をして、芯／鞘質量比率が６０／４０、総繊度８４デシテックス、３６フィラメントの芯鞘糸（未溶出）を得た。
【０１０５】
（２）芯鞘糸（未溶出）とポリウレタン弾性繊維の混繊糸の調製
次いで、上述の芯鞘糸（未溶出）を２本引き揃え（総繊度５０４デシテックス）、２２デシテックスのポリウレタン弾性繊維「ライクラ」（東レオペロンテックス（株）製）を３．３倍延伸しながら、エアーで交絡させ、混繊した。
【０１０６】
（３）製織
経糸に上述の（１）の８４デシテックス、３６フィラメントの芯鞘糸（未溶出）を用い、緯糸に上述の（２）の混繊複合糸を用い、エアー織機を用いて生機織物にした。織物の組織は２／１の綾組織であり、また、生機幅１５９ｃｍ、経糸密度：１７８本／２．５４ｃｍ、緯糸密度：１００本／２．５４ｃｍ、目付が１４８ｇ／ｍ２であった。
【０１０７】
（４）仕上げ加工
次いでこの織物を拡布状に連続で糊抜き精練加工を行い、１８０℃でセットした。その後、液流染色機中、２．０％水酸化ナトリウム水溶液を用い、１０５℃で３５分間処理し、中空糸の芯成分を完全に除去した。次いで、この織物を、０．５％ｏｗｆの青色分散染料を用い、１３０℃で染色した。次いで、１６０℃でセットし、最終仕上げした。
【０１０８】
得られた織物は、幅が１５３ｃｍ、経密度１８５本／２．５４ｃｍ、緯密度１０５本／２．５４ｃｍ、中空糸部分の減量率は６０．２％であった。また、得られた織物は、目付が５９．２ｇ／ｍ２、厚さ０．３２ｍｍ、カサ高度が５．４１ｃｍ３／ｇ、ストレッチ率（ヨコ）が３８％、伸長回復率が９０．２％であった。風合いはソフトできわめて軽く、また滑らかな高級感溢れる青色のツイル織物であった。
【０１０９】
（比較例５  パンツ地の作成）
経糸に通常の丸断面のポリエチレンテレフタレートフィラメント（８４デシテックス、３６フィラメント）を用い、緯糸に通常の丸断面のポリエチレンテレフタレートフィラメント（８４デシテックス、３６フィラメント）とポリウレタン弾性繊維（４４デシテックス）を複合した以外は、実施例６と同様の方法で生機織物にした。生機織物を作成した後に溶出減量加工をせずに、実施例６に従って染色し、最終仕上げした。
【０１１０】
得られた織物は、幅が１５３ｃｍ、経密度１８５本／２．５４ｃｍ、緯密度１０５本／２．５４ｃｍであった。また、得られた織物は、目付が１５３．９ｇ／ｍ２、厚さ０．２９ｍｍ、カサ高度が１．８８ｃｍ３／ｇ、ストレッチ率（ヨコ）が２６．２％、伸長回復率が８１．３％であった。ストレッチ率及び伸長回復率は優れているが、風合いは硬く、軽さや滑らかさ、カサ高度に特徴がなく、平凡な織物であった。
【０１１１】
（実施例７  ウール混織物）
実施例１に従って、中空率が６０％の溶出型中空糸（溶出済）を含む複合糸を得た。溶出後の繊度は、２０２デシテックス−２１６フィラメント＋ウレタン４４デシテックスであった。この中空糸の溶出減量率は６０．３％であった。
【０１１２】
経糸に５２番のウールを用い、緯糸に上述の複合糸を用い、平組織の生機織物を得た。次いでこの織物を拡布状に連続で糊抜き精練加工を行い、１８０℃でセットした。その後、この織物を、グレーの酸性染料とグレーの分散染料を用い、１０５℃で染色した。次いで、セミデカ加工（表面の糸を蒸気でプレスする加工）し、仕上げた。
【０１１３】
得られた織物の風合いはソフトで、膨らみ感があり、滑らかできわめて軽かった。また、ストレッチ（ヨコ）率は２８．３％、伸長回復率は８８．３％であり、機能性と高級感が溢れるグレーの平織物が得られた。
【０１１４】
（比較例６  ウール混織物）
実施例７の複合糸の代わりに、実施例１の芯／鞘質量比率が６０／４０、総繊度８５デシテックス、３６フィラメントの芯鞘糸（未溶出）を緯糸に用いた以外は実施例７と同じ手順を行い、平組織を有する生機織物を得た。
【０１１５】
その後、液流染色機を用いて溶出工程を行おうとしたが、アルカリ液によってウールサイドが糸切れを起こし、加工することができなかった。
【０１１６】
（実施例８  ニット生地の作成）
実施例１の（１）の溶出型中空糸（未溶出）を１本（総繊度８４デシテックス、３６フィラメント）と、２２デシテックスのポリウレタン弾性繊維「ライクラ」（東レオペロンテックス（株）製）を３．３倍延伸しながら、合撚した。その後、この原糸を一旦、ソフトなチーズ形状に巻き返した。その後、糸染設備であるチーズ染色機に入れ、２．０％水酸化ナトリウム水溶液を用い、上述のようにして得た溶出型中空糸を１００℃で４５分間処理し、芯成分を完全に除去し、中空率が６０％の略Ｃ型断面糸（溶出済）を含む複合糸を得た。
【０１１７】
この複合糸を用い、釜径３４吋（２．５４ｃｍ）、ゲージ数３２ゲージで編成し、天竺組織を得た。編成時には、複合糸に対し、編み張力２．２ｇをかけて編物を作成した。得られた生成は、幅が１５４ｃｍ、目付は７８ｇ／ｍｍ２であった。この生成を常法に従って精練し、１８０℃でセットし、次いで、青色分散染料を用い、１３０℃で染色し、仕上げ処理した。仕上げ処理後の編物は、幅が１５０ｃｍ、目付は６５ｇ／ｍｍ２、厚さ０．２５ｍｍであった。
【０１１８】
得られた編物は、カサ高度が３．８５ｃｍ３／ｇ、ストレッチ率（ヨコ方向）１２５．４％、伸長回復率（ヨコ方向）が８９．３％であった。得られた編物は、軽く（目付は６５ｇ／ｍｍ２）、風合いはソフトであり、かつ滑らかな高級感溢れる青色の天竺編物であった。
【０１１９】
（比較例７  ニット生地の作成）
実施例８の中空率が６０％の略Ｃ型断面糸（溶出済）を含む複合糸の代わりに、通常の丸断面のポリエチレンテレフタレートフィラメント糸（８４デシテックス、３６フィラメント）を、２２デシテックスのポリウレタン弾性繊維「ライクラ」（東レオペロンテックス（株）製）を３．３倍延伸しながら合撚した。この複合糸を用い、実施例８と同じ手順で青色の天竺編物を得た。得られた生成は、幅が１５４ｃｍ、目付は１９５ｇ／ｍｍ２であった。この生成を常法に従って精練し、１８０℃でセットし、次いで、青色分散染料を用い、１３０℃で染色し、仕上げ処理した。仕上げ処理後の編物は、幅が１５０ｃｍ、目付は１６２ｇ／ｍｍ２、厚さ０．３５ｍｍであった。
【０１２０】
得られた編物は、カサ高度が２．１６ｃｍ３／ｇ、ストレッチ率（ヨコ方向）８３．２％、伸長回復率（ヨコ方向）が６２．３％であった。得られた編物は、軽量感がなく、風合いは硬く、ザラザラした風合いで平凡な天竺編物であった。
【０１２１】
（実施例９  起毛加工したデニム地）
実施例４（１）で得られたデニム地の生機織物を、実施例４（２）に従って精練、サンフォライズ、セットした。次いで、この生機織物を起毛加工した。針布起毛機を用い、織物の裏面を３回起毛した。起毛加工後、実施例４（２）に従ってワンウォッシャー加工し、仕上げた。ストレッチ率（ヨコ）３１．４％、伸長回復率：８９．２％であった。仕上製品は軽く、ソフトな色合いであり、裏面の毛羽は細かく、高密度であり、暖かいものであった。秋冬用途として好適なデニムが得られた。
【図１】
0006578650.tif 000005
【図２】
0006578650.tif 000006
【図３】
0006578650.tif 000007
【図４】
0006578650.tif 000008
【図５】
0006578650.tif 000009